(57)【要約】      （修正有）【課題】ドライバーでのフルショット時の飛距離の増大と、ショートゲームでのコントロール性の向上を図ることができ、フルショット時において更なる低スピン化を図ることができるゴルフボールの提供。【解決手段】コア１、包囲層２、中間層３及びカバー４を備えたマルチピースソリッドゴルフボールＧにおいて、コア１が熱可塑性エラストマーを主材として形成され、包囲層２がゴム材を主材とするゴム組成物で形成され、中間層３がアイオノマーを主材とする樹脂組成物で形成され、カバー４がウレタンを主材とする樹脂組成物で形成されると共に、上記各層の比重及び表面硬度の関係が適正化される。【選択図】図１
2015020063.tif 000002
【特許請求の範囲】
【請求項１】
コアと、該コアを被覆する包囲層と、該包囲層を被覆する中間層と、該中間層を被覆し、表面に多数のディンプルが形成されたカバーとを備えたマルチピースソリッドゴルフボールにおいて、
上記コアがポリエステル系、ポリアミド系、ポリウレタン系、オレフィン系、スチレン系よりなる群から選択される１種又は２種以上の熱可塑性エラストマーを主材として形成され、その直径が１０〜３０ｍｍ、比重が１．０を超え１．３未満であり、かつ初期荷重９８Ｎ（１０ｋｇｆ）から終荷重１２７５Ｎ（１３０ｋｇｆ）まで負荷したときのたわみ量が３．６〜１０ｍｍであり、
上記包囲層がゴム材を主材とするゴム組成物で形成され、その厚さが３〜１０ｍｍであり、
上記中間層がアイオノマーを主材とする樹脂組成物で形成され、
上記カバーがウレタンを主材とする樹脂組成物で形成されると共に、
上記包囲層、中間層及びカバーの比重が、
包囲層比重  ＞  中間層比重  ＜  カバー比重
の関係を満足し、上記コア、包囲層、中間層及びカバーの表面硬度（ショアＤ硬度）が、
コア表面硬度  ＜  包囲層表面硬度  ＜  中間層表面硬度  ＞  カバー表面硬度
の関係を満足することとするマルチピースソリッドゴルフボール。
【請求項２】
上記コアがポリエーテルエステルエラストマーを主材として形成される請求項１記載のマルチピースソリッドゴルフボール。
【請求項３】
上記コアの直径が２０〜３０ｍｍである請求項１又は２記載のマルチピースソリッドゴルフボール。
【請求項４】
上記コアの直径が２２〜２８ｍｍである請求項３記載のマルチピースソリッドゴルフボール。
【請求項５】
上記包囲層の厚さが４〜８ｍｍである請求項１〜４のいずれか１項記載のマルチピースソリッドゴルフボール。
【請求項６】
上記コア、包囲層、中間層及びカバーの表面硬度（ショアＤ硬度）が、
１  ≦  包囲層表面硬度−コア表面硬度  ≦  ４０
５  ≦  中間層表面硬度−包囲層表面硬度  ≦  ２５
−２５  ≦  ボール表面硬度−中間層表面硬度  ≦  −１
の関係を満足する請求項１〜５のいずれか１項記載のマルチピースソリッドゴルフボール。
【請求項７】
上記中間層の比重が１．０未満である請求項１〜６のいずれか１項記載のマルチピースソリッドゴルフボール。
【発明の詳細な説明】
【技術分野】
【０００１】
本発明は、コア、包囲層、中間層及びカバーの各層を積層して形成されたマルチピースソリッドゴルフボールに関するものであり、更に詳述すると、プロゴルファーや上級のアマチュアゴルファーがより満足できる飛び性能とコントロール性を兼ね備えると共に、フルショット時の低スピン化について更に追求したゴルフボールに関する。
【背景技術】
【０００２】
従来、飛距離を増大させ、かつ打感を良好なものにするために、ゴルフボールの構造を多層化する工夫がなされており、その後も低スピン化、高初速化、及び打感の更なる改良等を目的に、３層以上の層を有する多層構造のゴルフボールが種々提案されている。
【０００３】
そして、現在、プロゴルファーや上級のアマチュアゴルファーの間では、優れた飛び性能とコントロール性とを併せ持つボールとして、軟らかめのカバーと、該カバーよりも比較的硬めのアイオノマー素材で形成された中間層と、ゴム素材で形成された１層もしくは２層構造のソリッドコアとを具備するゴルフボールが広く使用されている。このようなボールは、軟らかめのカバーによってショートゲームでの高いコントロール性を発揮し、該カバーの内側に硬く高反発なアイオノマー素材の層を組み合わせることにより、ドライバーでのフルショット時の過度なスピンを抑制すると共に高い反発性を得ている。
【０００４】
上記のようなゴルフボールは、これまでにも様々なものが提案されており、例えば、米国特許第６０７１２０１号明細書（特許文献１）、米国特許第６２５４４９５号明細書（特許文献２）、米国特許第６２７１２９６号明細書（特許文献３）、米国特許第６３９４９１２号明細書（特許文献４）、米国特許第６４３１９９８号明細書（特許文献５）、米国特許第６６０５００９号明細書（特許文献６）、米国特許第６６８８９９１号明細書（特許文献７）、米国特許第６７５６４３６号明細書（特許文献８）、米国特許第６８２４４７７号明細書（特許文献９）、米国特許第６８９４０９８号明細書（特許文献１０）、米国特許第６９３９９０７号明細書（特許文献１１）、米国特許第６９６２５３９号明細書（特許文献１２）、米国特許第６９８８９６２号明細書（特許文献１３）、米国特許第７０４１００９号明細書（特許文献１４）、米国特許第７１２５３４８号明細書（特許文献１５）、米国特許第７１５７５１２号明細書（特許文献１６）、米国特許第７２３００４５号明細書（特許文献１７）、米国特許第７２８５０５９号明細書（特許文献１８）、米国特許第７６４１５７１号明細書（特許文献１９）、米国特許第７６５２０８６号明細書（特許文献２０）、特開２０１２−４０３７６号公報（特許文献２１）、特開２０１２−４５３８２号公報（特許文献２２）、米国特許第７６４８４２７号明細書（特許文献２３）等を例示することができる。
【０００５】
このように、プロゴルファーや上級のアマチュアゴルファーの間では、自身の技術レベルに見合った性能を発揮できるゴルフボールに対する需要が大きい。従って、より多くのゴルファーが満足できる飛び性能及びコントロール性を兼ね備えたゴルフボールを開発することは、ゴルファーの裾野を広げるためには重要である。
【先行技術文献】
【特許文献】
【０００６】
【特許文献１】米国特許第６０７１２０１号明細書
【特許文献２】米国特許第６２５４４９５号明細書
【特許文献３】米国特許第６２７１２９６号明細書
【特許文献４】米国特許第６３９４９１２号明細書
【特許文献５】米国特許第６４３１９９８号明細書
【特許文献６】米国特許第６６０５００９号明細書
【特許文献７】米国特許第６６８８９９１号明細書
【特許文献８】米国特許第６７５６４３６号明細書
【特許文献９】米国特許第６８２４４７７号明細書
【特許文献１０】米国特許第６８９４０９８号明細書
【特許文献１１】米国特許第６９３９９０７号明細書
【特許文献１２】米国特許第６９６２５３９号明細書
【特許文献１３】米国特許第６９８８９６２号明細書
【特許文献１４】米国特許第７０４１００９号明細書
【特許文献１５】米国特許第７１２５３４８号明細書
【特許文献１６】米国特許第７１５７５１２号明細書
【特許文献１７】米国特許第７２３００４５号明細書
【特許文献１８】米国特許第７２８５０５９号明細書
【特許文献１９】米国特許第７６４１５７１号明細書
【特許文献２０】米国特許第７６５２０８６号明細書
【特許文献２１】特開２０１２−４０３７６号公報
【特許文献２２】特開２０１２−４５３８２号公報
【特許文献２３】米国特許第７６４８４２７号明細書
【発明の概要】
【発明が解決しようとする課題】
【０００７】
本発明は、上記事情に鑑みなされたもので、プロゴルファーや上級のアマチュアゴルファー向けのゴルフボールとして、特にドライバー（Ｗ＃１）でのフルショット時の飛距離の増大と、ショートゲームでのコントロール性の向上を図ると共に、フルショット時において更なる低スピン化を図ることができるマルチピースソリッドゴルフボールを提供することを目的とする。
【課題を解決するための手段】
【０００８】
本発明者らは上記目的を達成するため、鋭意検討を行った結果、内側からソリッドコア、包囲層、中間層及びカバーを具備するゴルフボールにおいて、上記ソリッドコアを、柔軟な熱可塑性エラストマーを用いて形成することにより、フルショット時のスピンが抑制されて良好な飛距離が得られると共に、上記包囲層を、高い反発性を有し、上記ソリッドコアよりも硬いゴム材料で形成することにより、フルショット時の高い実打初速とスピンのかかりすぎを抑制し得、上記中間層を、上記包囲層よりも更に硬いアイオノマー樹脂を用いて形成することにより、フルショット時のスピンを抑制し得、更には、最外層のカバーを軟らかいウレタンカバーとすることにより、ショートゲームでの高いアプローチスピン性能と優れた耐擦過傷性を達成し得ることを知見し、本発明をなすに至った。
【０００９】
従って、本発明は、下記のマルチピースソリッドゴルフボールを提供する。
［１］コアと、該コアを被覆する包囲層と、該包囲層を被覆する中間層と、該中間層を被覆し、表面に多数のディンプルが形成されたカバーとを備えたマルチピースソリッドゴルフボールにおいて、
上記コアがポリエステル系、ポリアミド系、ポリウレタン系、オレフィン系、スチレン系よりなる群から選択される１種又は２種以上の熱可塑性エラストマーを主材として形成され、その直径が１０〜３０ｍｍ、比重が１．０を超え１．３未満であり、かつ初期荷重９８Ｎ（１０ｋｇｆ）から終荷重１２７５Ｎ（１３０ｋｇｆ）まで負荷したときのたわみ量が３．６〜１０ｍｍであり、
上記包囲層がゴム材を主材とするゴム組成物で形成され、その厚さが３〜１０ｍｍであり、
上記中間層がアイオノマーを主材とする樹脂組成物で形成され、
上記カバーがウレタンを主材とする樹脂組成物で形成されると共に、
上記包囲層、中間層及びカバーの比重が、
包囲層比重  ＞  中間層比重  ＜  カバー比重
の関係を満足し、上記コア、包囲層、中間層及びカバーの表面硬度（ショアＤ硬度）が、
コア表面硬度  ＜  包囲層表面硬度  ＜  中間層表面硬度  ＞  カバー表面硬度
の関係を満足することとするマルチピースソリッドゴルフボール。
［２］上記コアがポリエーテルエステルエラストマーを主材として形成される［１］記載のマルチピースソリッドゴルフボール。
［３］上記コアの直径が２０〜３０ｍｍである［１］又は［２］記載のマルチピースソリッドゴルフボール。
［４］上記コアの直径が２２〜２８ｍｍである［３］記載のマルチピースソリッドゴルフボール。
［５］上記包囲層の厚さが４〜８ｍｍである［１］〜［４］のいずれか１項記載のマルチピースソリッドゴルフボール。
［６］上記コア、包囲層、中間層及びカバーの表面硬度（ショアＤ硬度）が、
１  ≦  包囲層表面硬度−コア表面硬度  ≦  ４０
５  ≦  中間層表面硬度−包囲層表面硬度  ≦  ２５
−２５  ≦  ボール表面硬度−中間層表面硬度  ≦  −１
の関係を満足する［１］〜［５］のいずれか１項記載のマルチピースソリッドゴルフボール。
［７］上記中間層の比重が１．０未満である［１］〜［６］のいずれか１項記載のマルチピースソリッドゴルフボール。
【発明の効果】
【００１０】
本発明によれば、特にドライバー（Ｗ＃１）でのフルショット時の飛距離の増大と、ショートゲームでのコントロール性の向上を図ることができると共に、フルショット時において更なる低スピン化を図ることができるマルチピースソリッドゴルフボールを提供することができる。
【図面の簡単な説明】
【００１１】
【図１】本発明のマルチピースソリッドゴルフボールの概略断面図である。
【図２】実施例のボール表面に形成されたディンプルの配列を表した平面図である。
【発明を実施するための形態】
【００１２】
以下、本発明につき更に詳しく説明する。まず、図１に本発明のマルチピースソリッドゴルフボールの断面構造を示す。ここに示されたゴルフボールＧは、コア１と、該コアを被覆する包囲層２と、該包囲層を被覆する中間層３と、該中間層を被覆するカバー４とを有する４層構造を有している。そして、上記カバー４の表面には、通常、ディンプルＤが多数形成されている。以下、これらの各層について詳述する。
【００１３】
まず、ソリッドコア（以下、単にコアと表記することもある）について説明する。
上記コアの直径は、１０〜３０ｍｍに設定することを要する。この場合、その直径のより好ましい下限値は２０ｍｍ以上とすることができ、更に好ましくは２２ｍｍ以上とすることができる。一方、その直径のより好ましい上限値は２８ｍｍ以下であり、更に好ましくは２６ｍｍ以下である。該コアの直径が小さすぎると、フルショット時にスピン量が多くなりすぎて飛距離が出なくなることがある。一方、その直径が大きすぎると、繰り返し打撃時の耐久性が悪くなったり、打感が硬くなりすぎたり、ボール全体としての反発性が不足して飛距離が出なくなることがある。
【００１４】
上記コアの中心硬度は、特に制限されるものではないが、ショアＤ硬度で好ましくは１０以上、より好ましくは２０以上、更に好ましくは２５以上とすることができる。また、その上限も特に制限されないが、ショアＤ硬度で５５以下、好ましくは４７以下、より好ましくは４０以下とすることができる。上記中心硬度が低すぎると、打感が軟らかくなりすぎたり、繰り返し打撃時の割れ耐久性が悪くなることがある。一方、上記中心硬度が高すぎると、スピン量が増えすぎて飛距離が伸びなくなったり、打感が硬くなりすぎることがある。
【００１５】
上記コアの表面硬度は、特に制限されるものではないが、ショアＤ硬度で好ましくは１６以上、より好ましくは２６以上、更に好ましくは３１以上とすることができる。また、その上限も特に制限されないが、ショアＤ硬度で好ましくは６１以下、より好ましくは５３以下、更に好ましくは４６以下とすることができる。上記表面硬度が低すぎると、打感が軟らかくなりすぎたり、繰り返し打撃時の割れ耐久性が悪くなることがある。一方、上記表面硬度が高すぎると、打感が硬くなりすぎたり、繰り返し打撃時の割れ耐久性が悪くなることがある。
【００１６】
ここで、上記の中心硬度とは、コアを半分に（中心を通るように）切断して得た断面の中心において測定される硬度を意味し、表面硬度は上記コアの表面（球面）において測定される硬度を意味する。また、ショアＤ硬度とは、ＡＳＴＭ  Ｄ２２４０−９５規格に準拠したタイプＤデュロメータによって測定された硬度を意味する。
【００１７】
上記コアの初期荷重９８Ｎ（１０ｋｇｆ）から終荷重１２７５Ｎ（１３０ｋｇｆ）まで負荷したときのたわみ量は、３．６〜１０ｍｍとすることを要する。この場合、好ましい下限は４．０ｍｍ以上とすることができ、より好ましくは５．０ｍｍ以上とすることができる。また、好ましい上限は８．０ｍｍ以下とすることができ、より好ましくは７．０ｍｍ以下とすることができる。上記のたわみ量が大きすぎる（軟らかすぎる）と、打感が軟らかくなりすぎたり、繰り返し打撃時の割れ耐久性が悪くなることがある。一方、上記のたわみ量が小さすぎる（硬すぎる）と、スピン量が増えすぎて飛ばなくなったり、打感が硬くなりすぎることがある。
【００１８】
上記のソリッドコアは、熱可塑性エラストマーを用いて形成される。本発明では、特に反発性が高く、優れた飛び性能を得る観点から、ポリエステル系、ポリアミド系、ポリウレタン系、オレフィン系、スチレン系よりなる群から選択される１種又は２種以上の熱可塑性エラストマーを主材として形成される。上記の熱可塑性エラストマーは市販品を使用することができ、具体的には、ポリエステル系熱可塑性エラストマーとして「ハイトレル」（東レ・デュポン社製）、ポリアミド系熱可塑性エラストマーとして「ペバックス」（東レ社製）、ポリウレタン系熱可塑性エラストマーとして「パンデックス」（大日本インキ化学工業社製）、オレフィン系熱可塑性エラストマーとして「サントプレーン」（モンサント社製）、スチレン系熱可塑性エラストマーとして「タフテック」（旭化成工業社製）等を挙げることができる。
【００１９】
本発明では、成形性と反発性の観点からポリエステル系熱可塑性エラストマーが好ましく、その中でも特にポリエーテルエステルエラストマーを好適に使用することができる。上記ポリエーテルエステルエラストマーの市販品としては、東レ・デュポン社製の「ハイトレル３０４６」、「ハイトレル４０４７」、「ハイトレル４７６７」等を例示することができる。
【００２０】
また、上記コアには比重調整および耐久性を上げる観点から、充填剤を添加することができる。更に、このコア形成用の材料には、必要に応じて、種々の添加剤を配合することができ、例えば顔料、分散剤、酸化防止剤、耐光安定剤、紫外線吸収剤、離型剤等を適宜配合することができる。
【００２１】
上記コアの比重は、１．０を超え１．３未満とすることを要する。この場合、好ましい下限は１．０３以上とすることができ、より好ましくは１．０５以上とすることができる。一方、好ましい上限は１．２５以下とすることができ、より好ましくは１．２０以下とすることができる。上記の比重が大きすぎると、コアの反発性が低くなり、飛距離が出なくなることがある。一方、上記の比重が小さすぎると、反発性が低くなったり、繰り返し打撃時の耐久性が悪くなることがある。
【００２２】
上記ソリッドコアを得る方法としては、特に制限されるものではないが、射出成形法等の公知の方法を用いることができ、コア成形用金型のキャビティ内にコア形成用材料を射出する方法を好適に採用できる。
【００２３】
次に、包囲層について説明する。
上記包囲層は上記コアの周囲を被覆する層であり、本発明ではその厚さを３〜１０ｍｍに設定することが必要である。この場合、該包囲層の厚さのより好ましい下限は、特に制限されるものではないが、４ｍｍ以上とすることができ、更に好ましくは５ｍｍ以上とすることができる。一方、その厚さのより好ましい上限も特に制限されないが、９ｍｍ以下とすることができ、更に好ましくは８．５ｍｍ以下とすることができる。包囲層が薄すぎると、フルショット時の低スピン効果が足りずに飛距離が出なくなったり、繰り返し打撃時の割れ耐久性が悪くなることがある。一方、包囲層が厚すぎると、フルショット時の低スピン効果が足りずに飛距離が出なくなったり、フルショット時の打感が硬くなりすぎることがある。
【００２４】
上記包囲層の表面硬度は、特に制限されるものではないが、ショアＤ硬度で好ましくは４０以上、より好ましくは４７以上、更に好ましくは５５以上とすることができる。また、その上限も特に制限されないが、ショアＤ硬度で好ましくは８０以下、より好ましくは７０以下、更に好ましくは６５以下とすることができる。上記表面硬度が低すぎると、反発性が低くなったり、フルショット時の低スピン効果が足りずに飛距離が出なくなることがある。一方、上記表面硬度が高すぎると、打感が硬くなりすぎたり、繰り返し打撃時の割れ耐久性が悪くなることがある。
【００２５】
ここで、表面硬度とは、材料を成形して得た球体の表面において測定される硬度を意味する。また、ショアＤ硬度とは、ＡＳＴＭ  Ｄ２２４０−９５規格に準拠したタイプＤデュロメータによって測定された硬度を意味する。以下の記載においても同様である。
【００２６】
上記の包囲層は、ゴム組成物を用いて形成される。本発明では、特に制限されるものではないが、特に反発性が高く、優れた飛び性能を得る観点から、後述するポリブタジエンを基材ゴムとするゴム組成物を用いて形成することが好ましい。
【００２７】
上記ポリブタジエンは、特に制限されるものではないが、そのポリマー鎖中に、シス−１，４−結合を６０質量％以上、好ましくは８０質量％以上、より好ましくは９０質量％以上、最も好ましくは９５質量％以上有するものであることが推奨される。分子中の結合に占めるシス−１，４−結合が少なすぎると、反発性が低下する場合がある。
【００２８】
また、上記ポリブタジエンに含まれる１，２−ビニル結合の含有量は、特に制限されるものではないが、そのポリマー鎖中に好ましくは２質量％以下、より好ましくは１．７質量％以下、更に好ましくは１．５質量％以下であることが推奨される。１，２−ビニル結合の含有量が多すぎると、反発性が低下する場合がある。
【００２９】
上記ポリブタジエンは、良好な反発性を有する加硫成形物を得る観点から、希土類元素系触媒又はＶＩＩＩ族金属化合物触媒を用いて合成されたものであることが好ましく、特に希土類元素系触媒を用いて合成されたものであることが好ましい。また、必要に応じてこれらの触媒に有機アルミニウム化合物、アルモキサン、ハロゲン含有化合物及びルイス塩基等を組み合せて使用することも任意である。本発明において、上記で例示した各種化合物は、特開平１１−３５６３３号公報に記載されているものを好適に使用することができる。
【００３０】
本発明では、シス−１，４−結合が高含量、１，２−ビニル結合が低含量のポリブタジエンゴムを優れた重合活性で得る観点から、上記希土類元素系触媒の中でも、特にランタン系列希土類元素化合物であるネオジム化合物を用いたネオジム系触媒の使用が推奨される。これらの希土類元素系触媒の具体例は、特開平１１−３５６３３号公報、特開平１１−１６４９１２号公報及び特開２００２−２９３９９６号公報に記載されているものを好適に挙げることができる。
【００３１】
なお、上記ランタン系列希土類元素化合物としては、原子番号５７〜７１の金属ハロゲン化物、カルボン酸塩、アルコラート、チオアルコラート及びアミド等を挙げることができる。
【００３２】
上記ポリブタジエンは、特に制限されるものではないが、反発性を向上させる観点から、基材ゴム中に１０質量％以上含有することが好ましく、より好ましくは２０質量％以上、更に好ましくは４０質量％以上含有することが推奨される。
【００３３】
なお、本発明では、上記ポリブタジエン以外のゴムを本発明の効果を損なわない範囲で配合することもできる。具体例としては、上記ポリブタジエン以外のポリブタジエンゴム、スチレンブタジエンゴム、天然ゴム、イソプレンゴム、エチレンプロピレンジエンゴム等を挙げることができる。これらは１種を単独で又は２種以上を組み合わせて使用することができる。
【００３４】
本発明では、上記の基材ゴムに対して、後述する共架橋剤、有機過酸化物、老化防止剤、不活性充填剤及び有機硫黄化合物等の添加剤を適宜配合することができる。
【００３５】
共架橋剤としては、例えば不飽和カルボン酸や不飽和カルボン酸の金属塩等が挙げられる。
【００３６】
不飽和カルボン酸としては、特に限定されるものではないが、例えばアクリル酸、メタクリル酸、マレイン酸及びフマル酸等を挙げることができ、特にアクリル酸及びメタクリル酸を好適に使用し得る。
【００３７】
また、不飽和カルボン酸の金属塩としては、特に限定されるものではないが、例えば上記の不飽和カルボン酸を所望の金属イオンで中和したものが挙げられる。具体的にはメタクリル酸、アクリル酸等の亜鉛塩やマグネシウム塩等を例示することができ、特にアクリル酸亜鉛を好適に使用し得る。
【００３８】
上記共架橋剤の配合量は、特に制限されるものではないが、上記基材ゴム１００質量部に対し、５質量部以上とすることが好ましく、より好ましくは１０質量部以上、更に好ましくは１５質量部以上とすることができる。また、配合量の上限は特に制限されないが、上記基材ゴム１００質量部に対し、好ましくは６０質量部以下、より好ましくは５０質量部以下、更に好ましくは４５質量部以下、最も好ましくは４０質量部以下とすることができる。配合量が多すぎると、硬くなりすぎて耐え難い打感になる場合があり、配合量が少なすぎると、反発性が低下してしまう場合がある。
【００３９】
有機過酸化物としては市販品を用いることができ、例えば、「パークミルＤ」、「パーヘキサＣ−４０」、「パーヘキサ３Ｍ」（日油社製）、「Ｌｕｐｅｒｃｏ  ２３１ＸＬ」（アトケム社製）等を好適に用いることができる。これらは１種を単独で用いても、２種以上を併用してもよい。
【００４０】
上記有機過酸化物の配合量は、特に制限されるものではないが、上記基材ゴム１００質量部に対し、好ましくは０．１質量部以上、より好ましくは０．３質量部以上、更に好ましくは０．５質量部以上、最も好ましくは０．７質量部以上とすることができる。また、配合量の上限は特に制限されないが、上記基材ゴム１００質量部に対し、好ましくは５質量部以下、より好ましくは４質量部以下、更に好ましくは３質量部以下、最も好ましくは２質量部以下とすることができる。配合量が多すぎたり、少なすぎたりすると好適な打感、耐久性及び反発性を得ることができない場合がある。
【００４１】
老化防止剤としては市販品を用いることができ、例えば、「ノクラックＮＳ−６」、「ノクラックＮＳ−３０」（大内新興化学工業社製）、「ヨシノックス４２５」（吉富製薬社製）等が挙げられる。これらは１種を単独で用いてもよいし、２種以上を併用してもよい。
【００４２】
上記老化防止剤の配合量は、０超とすることができ、好ましくは上記基材ゴム１００質量部に対して０．０５質量部以上、より好ましくは０．１質量部以上とすることができる。また、配合量の上限は特に制限されないが、好ましくは３質量部以下、より好ましくは２質量部以下、更に好ましくは１質量部以下、最も好ましくは０．５質量部以下とすることができる。配合量が多すぎたり、少なすぎたりすると好適な反発性、耐久性を得ることができない場合がある。
【００４３】
不活性充填剤としては、例えば酸化亜鉛、硫酸バリウム、炭酸カルシウム等を好適に用いることができる。これらは１種を単独で用いてもよいし、２種以上を併用してもよい。
【００４４】
上記不活性充填剤の配合量は、特に制限されるものではないが、上記基材ゴム１００質量部に対し、好ましくは１質量部以上、より好ましくは５質量部以上とすることができる。また、配合量の上限は特に制限されないが、上記基材ゴム１００質量部に対し、好ましくは５０質量部以下、より好ましくは４０質量部以下、更に好ましくは３０質量部以下、最も好ましくは２５質量部以下とすることができる。配合量が多すぎたり、少なすぎたりすると、適正な重量とならなかったり、好適な反発性を得ることができない場合がある。
【００４５】
更に、上記ゴム組成物には、ゴルフボールの反発性を向上させるため、有機硫黄化合物を配合することが好ましい。該有機硫黄化合物としては、ゴルフボールの反発性を向上させ得るものであれば特に制限されないが、例えば、チオフェノール類、チオナフトール類、ハロゲン化チオフェノール類又はそれらの金属塩等を好適に用いることができる。より具体的には、ペンタクロロチオフェノール、ペンタフルオロチオフェノール、ペンタブロモチオフェノール、パラクロロチオフェノール、ペンタクロロチオフェノールの亜鉛塩、ペンタフルオロチオフェノールの亜鉛塩、ペンタブロモチオフェノールの亜鉛塩、パラクロロチオフェノールの亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド等を挙げることができる。本発明では、これらの中でも特にペンタクロロチオフェノールの亜鉛塩やジフェニルジスルフィドを好適に用いることができる。
【００４６】
上記有機硫黄化合物の配合量は、特に制限されるものではないが、上記基材ゴム１００質量部に対し、好ましくは０．０５質量部以上、より好ましくは０．１質量部以上、更に好ましくは０．２質量部以上とすることができる。また、配合量の上限は特に制限されないが、上記基材ゴム１００質量部に対し、好ましくは５質量部以下、より好ましくは３質量部以下、更に好ましくは２．５質量部以下とすることができる。配合量が少なすぎると、十分な反発性向上の効果を得ることができない場合がある。配合量が多すぎると、反発性（特に、Ｗ♯１による打撃時）の向上効果が頭打ちとなるため、それ以上の効果が期待できなくなり、更には、コアが軟らかくなりすぎたり、打感が悪くなる場合がある。
【００４７】
上記包囲層の比重は、特に制限されるものではないが、１．５以下とすることが好ましく、より好ましくは１．３５以下、更に好ましくは１．２５以下とすることができる。一方、上記比重の下限は特に制限されないが、好ましくは１．０以上とすることができ、より好ましくは１．１以上、更に好ましくは１．２以上とすることができる。包囲層の比重が、上記の範囲を逸脱すると良好な反発性が得られなかったり、狙いの硬さを得ることができずに、飛距離が出なくなったり、繰り返し打撃時の割れ耐久性が悪くなることがある。
【００４８】
上記包囲層を形成する方法としては、公知の方法を採用し得、特に制限されるものではないが、以下の方法を好適に採用し得る。まず、所定の金型に包囲層形成用材料を入れ、一次加硫（半加硫）して一対の半球殼状のハーフカップを作製する。次いで、予め作製したソリッドコアを前記で作製したハーフカップで包んだ状態で二次加硫（全加硫）を行う。即ち、加硫工程を２段階に分けた方法を好適に採用し得る。また、ソリッドコアの周囲に包囲層形成用材料を射出して成形する方法も好適に採用できる。
【００４９】
以下、中間層について詳述する。
中間層は上記包囲層の周囲を被覆する層である。本発明において、その厚さは特に制限されるものではないが、後述するカバーよりも厚く形成することが推奨される。より具体的には、０．５ｍｍ以上とすることが好ましく、より好ましくは０．８ｍｍ以上、更に好ましくは１．０ｍｍ以上とすることが推奨される。また、その上限値も特に制限されないが、好ましくは２．５ｍｍ以下、より好ましくは２．０ｍｍ以下、更に好ましくは１．５ｍｍ以下とすることができる。中間層の厚さが、上記範囲よりも厚くなったり、後述する外層カバーの厚さより薄くなったりした場合、ドライバー（Ｗ＃１）でのフルショット時に、低スピン効果が足りずに飛距離が出なくなることがある。また、中間層の厚さが薄すぎると、繰り返し打撃時の割れ耐久性や低温時の耐久性が悪くなることがある。
【００５０】
上記中間層の表面硬度は、特に制限されるものではないが、ショアＤ硬度で好ましくは６０以上とすることができ、より好ましくは６４以上、更に好ましくは６６以上とすることができる。また、該表面硬度の上限は、ショアＤ硬度で好ましくは８０以下とすることができ、より好ましくは７６以下、更に好ましくは７３以下とすることができる。一方、上記中間層の材料硬度は、特に制限されるものではないが、ショアＤ硬度で好ましくは５３以上とすることができ、より好ましくは５８以上、更に好ましくは６０以上とすることができる。また、該材料硬度の上限は特に制限されないが、ショアＤ硬度で好ましくは７５以下とすることができ、より好ましくは７０以下、更に好ましくは６７以下とすることができる。中間層の硬度が低すぎると、フルショット時にスピンがかかりすぎて飛距離が出なくなることがある。一方、上記硬度が高すぎると、繰り返し打撃時の割れ耐久性が悪くなったり、パターやショートアプローチ実施時の打感が硬くなりすぎることがある。
【００５１】
ここで、材料硬度とは、材料を所定の厚さのシート状に成形したサンプルについて測定される硬度を意味し、表面硬度とは、当該材料を成形して得た球体の表面において測定される硬度を意味する。また、ショアＤ硬度とは、ＡＳＴＭ  Ｄ２２４０−９５規格に準拠したタイプＤデュロメータによって測定された硬度を意味する。以下の記載においても同様である。
【００５２】
上記中間層を形成する材料には、アイオノマー樹脂を使用する。上記アイオノマー樹脂としては、市販品を使用することができ、具体的には、ハイミラン１６０５、ハイミラン１６０１及びＡＭ７３１８（いずれも三井デュポンポリケミカル社製）、サーリン８１２０（Ｄｕｐｏｎｔ社製）等のナトリウム中和型アイオノマー樹脂やハイミラン１５５７、ハイミラン１７０６及びＡＭ７３１７（いずれも三井デュポンポリケミカル社製）等の亜鉛中和型アイオノマー樹脂等を挙げることができる。これらは１種を単独で又は２種以上併用することができる。
【００５３】
また、これらのアイオノマー樹脂は、１種を単独で又は２種以上を組み合わせて使用することができる。本発明では、反発性を向上させる観点から、特にＺｎ中和型アイオノマー樹脂とＮａ中和型アイオノマー樹脂とを組み合わせて使用することが好ましい。この場合、Ｚｎ中和型アイオノマー樹脂及びＮａ中和型アイオノマー樹脂の配合比は、特に制限されるものではないが、質量比で通常２５：７５〜７５：２５、好ましくは３５：６５〜６５：３５、更に好ましくは４５：５５〜５５：４５とすることができる。この配合比が、上記の範囲から外れた場合、反発性が低くなりすぎて所望の飛び性能が得られなかったり、常温での繰り返し打撃時の割れ耐久性が悪くなったり、更に低温（零下）での割れ耐久性が悪くなることがある。
【００５４】
更に、この中間層形成用の材料には、必要に応じて、種々の添加剤を配合することができ、例えば顔料、分散剤、酸化防止剤、耐光安定剤、紫外線吸収剤、離型剤等を適宜配合することができる。
【００５５】
上記中間層の比重は、特に制限されるものではないが、１．０未満とすることが好ましく、より好ましくは０．９８以下、更に好ましくは０．９６以下とすることができる。一方、上記比重の下限は、好ましくは０．９０以上とすることができ、より好ましくは０．９４以上とすることができる。中間層の比重が、上記の範囲を逸脱すると反発性が低くなり、飛距離が出なくなったり、繰り返し打撃時の割れ耐久性が悪くなることがある。
【００５６】
上記中間層を形成する方法は、特に制限されるものではないが、公知の方法を採用し得、例えば、上記包囲層の周囲に中間層形成用材料を射出して成形する方法や、予め中間層形成用材料で一対の半球殼状のハーフカップを作製し、これらハーフカップで中間製品（ここでは、上記ソリッドコアの周囲に包囲層が形成された球体）を包み、１４０〜１８０℃で２〜１０分間加圧加熱成形する方法等を採用することができる。
【００５７】
次に、カバーについて説明する。なお、本発明に言うカバーとは、ボールの最外層を意味し、上記の中間層及び包囲層は除かれる。
【００５８】
上記カバーの表面硬度（即ち、ボールの表面硬度）は、特に制限されるものではないが、ショアＤ硬度で好ましくは４５以上とすることができ、より好ましくは５０以上、更に好ましくは５５以上とすることができる。また、該表面硬度の上限は、ショアＤ硬度で好ましくは７０以下とすることができ、より好ましくは６５以下、更に好ましくは６０以下とすることができる。一方、上記カバーの材料硬度は、特に制限されるものではないが、ショアＤ硬度で好ましくは３０以上とすることができ、より好ましくは４０以上、更に好ましくは４３以上とすることができる。また、該材料硬度の上限は特に制限されないが、ショアＤ硬度で好ましくは６０以下とすることができ、より好ましくは５０以下、更に好ましくは４７以下とすることができる。カバーの硬度が低すぎると、フルショット時にスピンがかかりすぎて飛距離が出なくなることがある。一方、上記硬度が高すぎると、アプローチショットでスピンがかからずにプロゴルファーや上級のアマチュアゴルファーでもコントロール性が不足することがある。
【００５９】
カバーの厚さは、特に制限されるものではないが、０．３ｍｍ以上とすることが好ましく、より好ましくは０．５ｍｍ以上、更に好ましくは０．７ｍｍ以上とすることが推奨される。また、その上限値も特に制限されないが、好ましくは１．５ｍｍ以下、より好ましくは１．２ｍｍ以下、更に好ましくは１．０ｍｍ以下とすることができる。カバーの厚さが上記の範囲よりも厚すぎると、ドライバー（Ｗ＃１）打撃時に反発性が足りなくなったり、スピン量が多くなったりし、その結果として飛距離が伸びなくなる場合がある。逆に、カバーの厚さが上記の範囲よりも薄すぎると、耐擦過傷性が悪くなったり、プロゴルファーや上級のアマチュアゴルファーでもコントロール性が不足する場合がある。
【００６０】
上記カバーは、コントロール性と耐擦過傷性の観点から、ウレタンを主材とする樹脂組成物を用いて形成される。本発明では、その中でも特に、量産性の観点から、熱可塑性ポリウレタンを好適に使用することができる。より具体的には、後述する（Ａ）熱可塑性ポリウレタン及び（Ｂ）イソシアネート化合物を含有する樹脂組成物を好適に採用することできる。
【００６１】
本発明の効果を十分有効に発揮させるためには、必要十分量の未反応のイソシアネート基がカバー樹脂材料中に存在すればよく、具体的には、上記の（Ａ）成分と（Ｂ）成分とを合わせた合計質量が、カバー層全体の質量の６０％以上であることが推奨され、より好ましくは７０％以上である。上記（Ａ）成分及び（Ｂ）成分については以下に詳述する。
【００６２】
上記（Ａ）熱可塑性ポリウレタンの構造は、長鎖ポリオールである高分子ポリオール（ポリメリックグリコール）からなるソフトセグメントと、鎖延長剤及びイソシアネート化合物からなるハードセグメントとを含む。ここで、原料となる長鎖ポリオールとしては、従来から熱可塑性ポリウレタンに関する技術において使用されるものはいずれも使用でき、特に制限されるものではないが、例えば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを挙げることができる。これらの長鎖ポリオールは、１種を単独で使用してもよいし、２種以上を併用してもよい。本発明では、これらのうちでも、反発弾性率が高く低温特性に優れた熱可塑性ポリウレタンを合成できる点で、ポリエーテルポリオールが好ましい。
【００６３】
上記のポリエーテルポリオールとしては、例えば、環状エーテルを開環重合して得られるポリ（エチレングリコール）、ポリ（プロピレングリコール）、ポリ（テトラメチレングリコール）、ポリ（メチルテトラメチレングリコール）などを挙げることができる。これらのポリエーテルポリオールは、１種を単独で使用してもよいし、２種以上を併用してもよい。本発明では、これらのうちでも、ポリ（テトラメチレングリコール）及びポリ（メチルテトラメチレングリコール）を好適に使用することができる。
【００６４】
これらの長鎖ポリオールの数平均分子量は、特に制限されるものではないが、１，５００〜５，０００の範囲内であることが好ましい。かかる数平均分子量を有する長鎖ポリオールを使用することにより、上記した反発性や生産性などの種々の特性に優れた熱可塑性ポリウレタン組成物からなるゴルフボールを確実に得ることができる。長鎖ポリオールの数平均分子量は、１，７００〜４，０００の範囲内であることがより好ましく、１，９００〜３，０００の範囲内であることが更に好ましい。
【００６５】
なお、上記の長鎖ポリオールの数平均分子量とは、ＪＩＳ  Ｋ  １５５７に準拠して測定した水酸基価に基づいて算出した数平均分子量である。
【００６６】
鎖延長剤としては、従来の熱可塑性ポリウレタンに関する技術において使用されるものを好適に用いることができ、特に制限されるものではない。本発明では、イソシアネート基と反応し得る活性水素原子を分子中に２個以上有する分子量４００以下の低分子化合物を用いることができ、その中でも炭素数２〜１２の脂肪族ジオールを好適に用いることができる。具体的には、１，４−ブチレングリコール、１，２−エチレングリコール、１，３−ブタンジオール、１，６−ヘキサンジオール、２，２−ジメチル−１，３−プロパンジオール等を挙げることができ、その中でも特に１，４−ブチレングリコールを好適に使用することができる。
【００６７】
イソシアネート化合物としては、従来の熱可塑性ポリウレタンに関する技術において使用されるものを好適に用いることができ、特に制限はない。具体的には、４，４’−ジフェニルメタンジイソシアネート、２，４−トルエンジイソシアネート、２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。ただし、イソシアネート種によっては射出成形中の架橋反応をコントロールすることが困難なものがある。本発明においては生産時の安定性と発現される物性とのバランスとの観点から、芳香族ジイソシアネートである４，４’−ジフェニルメタンジイソシアネートが最も好ましい。
【００６８】
上記（Ａ）成分の熱可塑性ポリウレタンとして最も好ましいものは、長鎖ポリオールとしてポリエーテルポリオール、鎖延長剤として脂肪族ジオール、イソシアネート化合物として芳香族ジイソシアネートを用いて合成される熱可塑性ポリウレタンであって、上記ポリエーテルポリオールが数平均分子量１，９００以上のポリテトラメチレングリコール、上記鎖延長剤が１，４−ブチレングリコール、上記芳香族ジイソシアネートが４，４’−ジフェニルメタンジイソシアネートのものであるが、特にこれらに限られるものではない。
【００６９】
また、上記ポリウレタン形成反応における活性水素原子：イソシアネート基の配合比は、上記した反発性、スピン性能、耐擦過傷性及び生産性などの種々の特性がより優れた熱可塑性ポリウレタン組成物からなるゴルフボールを得ることができるよう、好ましい範囲にて調整することができる。具体的には、上記の長鎖ポリオール、イソシアネート化合物及び鎖延長剤を反応させて熱可塑性ポリウレタンを製造するに当たり、長鎖ポリオールと鎖延長剤とが有する活性水素原子１モルに対して、イソシアネート化合物に含まれるイソシアネート基が０．９５〜１．０５モルとなる割合で各成分を使用することが好ましい。
【００７０】
上記（Ａ）成分の製造方法は特に限定されず、長鎖ポリオール、鎖延長剤及びイソシアネート化合物を使用して、公知のウレタン化反応を利用して、プレポリマー法、ワンショット法のいずれで製造してもよい。そのうちでも、実質的に溶剤の不存在下に溶融重合することが好ましく、特に多軸スクリュー型押出機を用いて連続溶融重合により製造することが好ましい。
【００７１】
上記（Ａ）成分は、市販品を用いることもでき、例えば、パンデックスＴ−８２９５、パンデックスＴ−８２９０、パンデックスＴ−８２８３、パンデックスＴ−８２６０（いずれもディーアイシーバイエルポリマー社製）等を挙げることができる。
【００７２】
次に、上記（Ｂ）成分のイソシアネート化合物は、２個以上のイソシアネート基を有することが必要である。なお、本発明では、本発明の効果を十分有効に発揮させるために必要十分量の未反応のイソシアネート基がカバー樹脂材料中に存在すればよく、化合物中のイソシアネート基がすべて未反応状態であるもの、一部又全部が反応済みであるものが併存してもよい。
【００７３】
このイソシアネート化合物としては、特に制限はないが、各種のイソシアネートを採用することができ、具体的には、４，４’−ジフェニルメタンジイソシアネート、２，４−トルエンジイソシアネート、２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。本発明では、上記のイソシアネートの群のうち、４，４’−ジフェニルメタンジイソシアネート、ジシクロヘキシルメタンジイソシアネート及びイソホロンジイソシアネートを採用することが、（Ａ）成分の熱可塑性ポリウレタンとの反応に伴う粘度上昇等による成形性への影響と、得られるゴルフボールカバー材料の物性とのバランスとの観点から好適である。
【００７４】
本発明において、必須成分ではないが、上記（Ａ）成分及び（Ｂ）成分に、（Ｃ）成分として、上記熱可塑性ポリウレタン以外の熱可塑性エラストマーを配合することができる。この（Ｃ）成分を上記樹脂配合物に配合することにより、樹脂配合物の更なる流動性の向上や反発性、耐擦過傷性等、ゴルフボールカバー材料として要求される諸物性を高めることができる。
【００７５】
上記（Ａ）〜（Ｃ）成分の配合比は、特に制限されるものではないが、本発明の効果を十分に有効に発揮させるためには、質量比で（Ａ）：（Ｂ）：（Ｃ）＝（１００）：（２〜５０）：（０〜５０）とすることが好ましい。
【００７６】
本発明では、上記の（Ａ）成分と（Ｂ）成分、更に必要に応じて（Ｃ）成分を混合して樹脂配合物を調製するが、その際、ポリイソシアネート化合物のうち、少なくとも一部に、全てのイソシアネート基が未反応状態で残存するポリイソシアネート化合物が存在するような条件を選択することが好ましい。例えば、窒素等の不活性ガスによるパージや真空処理等の処置を講ずることが好ましい。この樹脂配合物は、その後に金型内に配置された中間製品（ここでは、上記ソリッドコアの周囲に包囲層及び中間層が形成された球体）の周囲に射出成形されることになるが、その取り扱いを円滑かつ容易にするために、長さ１〜１０ｍｍ、直径０．５〜５ｍｍのペレット状に形成することが好ましい。この樹脂ペレット中には、未反応状態のイソシアネート基が残存しており、上記中間製品の周囲に射出成形している間やその後のアニーリング等の後処理により、未反応イソシアネート基は（Ａ）成分や（Ｃ）成分と反応して架橋物を形成する。
【００７７】
なお、上述した樹脂組成物、即ち、カバー形成用材料には、必要に応じて、顔料、分散剤、酸化防止剤、紫外線吸収剤、紫外線安定剤、離型剤、可塑剤、無機充填剤（酸化亜鉛、硫酸バリウム、二酸化チタン等）等の各種添加剤を配合することができる。
【００７８】
上記カバー形成用材料の２１０℃におけるメルトフローレート（ＭＦＲ）は、特に制限はないが、流動性及び生産性を高める点から、５ｇ／１０ｍｉｎ以上であることが好ましく、より好ましくは２０ｇ／１０ｍｉｎ以上、更に好ましくは５０ｇ／１０ｍｉｎ以上である。該材料のメルトフローレートの数値が小さいと流動性が低下してしまい、射出成形時に偏芯の原因となるだけでなく、カバー厚みの設計自由度が低くなるおそれがある。なお、上記のメルトフローレートの測定値は、ＪＩＳ  Ｋ  ７２１０−１９９９に準拠した測定値である。
【００７９】
上記カバーを成形する方法としては、例えば、射出成形機に上記のカバー形成用材料を供給し、上記中間層の周囲に溶融した材料を射出する方法を採用することができる。この場合、成形温度は熱可塑性ポリウレタン等の種類によって異なるが、通常１５０〜２５０℃の範囲である。
【００８０】
なお、特に制限されるものではないが、射出成形を行う場合、樹脂供給部から金型内に至る経路の一部又は全部に、窒素等の不活性ガスや低露点ドライエア等の低湿度ガスによるパージ、又は真空処理等の処置を施して、該経路内を低湿度環境とすることが望ましい。また、特に制限されるものではないが、上記の窒素等の不活性ガスや低露点ドライエア等の低湿度ガスは、樹脂搬送用の圧送媒体としても好適に使用することができる。カバーの成形を低湿度環境下で行うことにより、樹脂配合物が金型内部に充填されるまでの間におけるイソシアネート基の反応の進行を可及的に抑制し得、これにより樹脂配合物の粘度が安定して成形性が向上すると共に、実質的な架橋効率を向上させることができる。
【００８１】
上記のようにカバーを形成することにより、飛距離増大効果に加えて、アプローチでのスピン性能も向上し、コントロール性と飛距離の両立を図ることができる。
【００８２】
また、上記カバーを形成する際、特に制限されるものではないが、上記中間層との密着性を高めるために上記中間層（即ち、中間層形成後の球体）の表面に対して予め研磨処理を施すことが好適である。更には、研磨処理後の中間層表面にプライマー（接着剤）を塗布する、もしくはカバー形成用材料中に密着強化剤を添加しておくことが好ましい。該材料中に配合する密着強化剤としては、１，３−ブタンジオール、トリメチロールプロパンなどの有機化合物やポリエチレングリコール、ポリヒドロキシポリオレフィンオリゴマーなどのオリゴマーが挙げられる。特にトリメチロールプロパンやポリヒドロキシポリオレフィンオリゴマーが好適に用いられる。これらの市販品として、例えば、三菱ガス化学社製トリメチロールプロパンや、三菱化学社製ポリヒドロキシポリオレフィンオリゴマー（主鎖の炭素数が１５０〜２００、末端に水酸基を有する。商品名ポリテールＨ）等を挙げることができる。
【００８３】
ここまでソリッドコア、包囲層、中間層及びカバーの各層の詳細について個別に説明したが、以下、これら各層の関係について説明する。
【００８４】
上記包囲層、中間層及びカバーの比重は、
包囲層比重  ＞  中間層比重  ＜  カバー比重
の関係を満足する必要がある。上記各層の比重がこの関係を満足することにより、良好な反発性を確保することができる。中間層の比重が高すぎると反発性が大きく低下することがある。
【００８５】
また、特に制限されるものではないが、良好な反発性を確保する観点からコアの比重を包囲層の比重よりも小さくなるように設定することが好ましい。この場合、コアと包囲層の比重差（包囲層比重−コア比重）は０．２以内、好ましくは０．１５以内、更に好ましくは０．１以内とすることができる。
【００８６】
上記コア、包囲層、中間層及びカバーの表面硬度（ショアＤ硬度）は、
コア表面硬度  ＜  包囲層表面硬度  ＜  中間層表面硬度  ＞  カバー表面硬度
の関係を満足する必要がある。本発明では、中間層の表面硬度を高くすることによってフルショット時のスピンが抑制され、コアの表面硬度を上記中間層よりも低くすることで、フルショット時に硬すぎない良好な打感が得られると共に、包囲層の表面硬度を、上記中間層とソリッドコアの中間的な硬度とすることで、良好な反発性と適度な打感が付与される。そして、カバー（ボール）の表面硬度を上記中間層の表面硬度よりも軟らかくすることで、ショートゲームでの高いコントロール性能が付与される。
更には、上記各層の表面硬度は、以下の関係を満足することが好適である。
【００８７】
包囲層の表面硬度及びコアの表面硬度の差（即ち、包囲層表面硬度−コア表面硬度の値）は、特に制限されるものではないが、ショアＤ硬度で好ましくは１以上とすることができ、より好ましくは１０以上、更に好ましくは２０以上とすることができる。また、その上限も特に制限されないが、ショアＤ硬度で好ましくは４０以下とすることができ、より好ましくは３５以下、更に好ましくは３０以下とすることができる。上記の硬度差が大きすぎると、繰り返し打撃時の割れ耐久性が悪くなることがある。一方、硬度差が小さすぎる、特に、上記包囲層の表面硬度が、上記ソリッドコアの表面硬度より低くなると、フルショット時においてスピン量が多くなりすぎて飛距離が出なくなることがある。
【００８８】
中間層の表面硬度及び包囲層の表面硬度の差（即ち、中間層表面硬度−包囲層表面硬度の値）は、特に制限されるものではないが、ショアＤ硬度で好ましくは５以上とすることができ、より好ましくは７以上、更に好ましくは９以上とすることができる。また、その上限も特に制限されないが、ショアＤ硬度で好ましくは２５以下とすることができ、より好ましくは２０以下、更に好ましくは１２以下とすることができる。上記の硬度差が大きすぎると、繰り返し打撃時の割れ耐久性が悪くなることがある。一方、硬度差が小さすぎると、フルショット時のスピン量が多くなりすぎ、飛距離が出なくなることがある。
【００８９】
カバー（ボール）の表面硬度及び中間層の表面硬度の差（即ち、カバー表面硬度−中間層表面硬度の値）は、特に制限されるものではないが、ショアＤ硬度で好ましくは−２５以上とすることができ、より好ましくは−２０以上、更に好ましくは−１５以上とすることができる。また、その上限も特に制限されないが、ショアＤ硬度で好ましくは−１以下とすることができ、より好ましくは−５以下、更に好ましくは−１０以下とすることができる。上記の硬度差が大きすぎる（上記の値が負の方向に大きすぎる）と、繰り返し打撃時の割れ耐久性が悪くなることがある。一方、硬度差が小さすぎると、ショートゲームにおいてスピン量が少なすぎることがある。
【００９０】
本発明のゴルフボールにおいては、更に空力特性を高めて飛距離を増大させるために、通常のゴルフボールと同様にカバーの表面に多数のディンプルを形成することができる。この場合、ボール表面に形成されるディンプルの個数については、特に制限はないが、好ましくは２８０個以上、より好ましくは３００個以上、更に好ましくは３２０個以上である。また、その上限は特に制限されないが、好ましくは３６０個以下、より好ましくは３５０個以下、更に好ましくは３４０個以下とすることができる。ディンプルの個数が上記範囲より多くなると、ボールの弾道が低くなり飛距離が出なくなることがある。一方、ディンプルの個数が上記範囲より少なくなると、ボールの弾道が高くなり飛距離が伸びなくなる場合がある。
【００９１】
一方、ディンプルの幾何学的配列としては、８面体、２０面体等が採用でき、更に、ディンプルの形状は、円形のほか、スクウェア型、ヘキサゴン型、ペンタゴン型、トライアングル型等の各種多角形、デュードロップ形、楕円形等の中から１種又は２種以上を適宜選択して使用することができる。ディンプルの直径（多角形においては対角長）は、特に制限されるものではないが、２．５〜６．５ｍｍとすることが好ましい。また、ディンプルの深さについても、特に制限されるものではないが、０．０８〜０．３０ｍｍとすることが好ましい。
【００９２】
また、ディンプルの縁に囲まれた平面下のディンプルの空間体積を、前記平面を底面とし、かつこの底面からのディンプルの最大深さを高さとする円柱体積で除した値Ｖ0は、特に制限されるものではないが、本発明においては０．３５〜０．８０とすることができる。
【００９３】
ディンプルの縁に囲まれた平面で定義されるディンプル面積の合計が、ボール表面にディンプルが存在しないと仮定した仮想球の表面積に占める比率ＳＲは、特に制限されるものではないが、空気抵抗を低減する観点から６０〜９０％とすることが好ましい。なお、このＳＲは、形成するディンプルの個数を増やすほか、直径の異なる複数種のディンプルを混在させたり、隣接ディンプル間距離（土手幅）が実質的に０になるような形状とすることにより高めることができる。
【００９４】
ディンプルの縁に囲まれた平面から下方に形成されるディンプル空間体積の合計が、ボール表面にディンプルが存在しないと仮定した仮想球の体積に占める比率ＶＲは、特に制限されるものではないが、本発明においては０．６〜１％とすることができる。
【００９５】
本発明においては、上記のＶ0、ＳＲ及びＶＲを上記範囲とすることにより、空気抵抗を低減すると共に、良好な飛距離が得られる弾道になりやすく、飛び性能を向上させることができる。
【００９６】
上述した各層を形成して得られるゴルフボールの直径は、ゴルフボールの規格に対応するべく、４２．６７ｍｍ以上であることが好ましい。また、その上限値は、特に制限されるものではないが、４４ｍｍ以下とすることが好ましく、より好ましくは４３．８ｍｍ以下、更に好ましくは４３．５ｍｍ以下、最も好ましくは４３ｍｍ以下とすることができる。一方、その重量も、特に制限されるものではないが、同様の理由により４５．０〜４５．９３ｇの範囲とすることが好適である。
【００９７】
なお、本発明では、ゴルフボールのデザイン性や耐久性を向上させるために、上記のカバー表面に下地処理、スタンプ、塗装等の種々の処理を行うことは任意である。
【実施例】
【００９８】
以下、実施例を示し、本発明を具体的に説明するが、本発明は下記の実施例に制限されるものではない。
【００９９】
〔実施例１，２〕
まず、ハイトレル３０４６（東レ・デュポン社製）をコア成形用金型内に射出してソリッドコアを作製した。
次に、表１に示した配合のゴム組成物を、混練ロールを用いて調製した後、３５℃、３分間で一次加硫（半加硫）して一対の半球殼状のハーフカップを作製した。次いで、得られたハーフカップで上記のソリッドコアを包み、金型内で１５５℃、１４分間の条件にて二次加硫（全加硫）して包囲層を形成した。
【０１００】
【表１】
2015020063.tif 000003
【０１０１】
表１に記載した材料の詳細は下記の通りである。
ポリブタジエンゴム：ＪＳＲ社製「ＢＲ７３０」、Ｎｄ系触媒を用いて得られたポリブタジエンゴム、シス−１，４−結合含有量９６質量％、ムーニー粘度「５５」、分子量分布「３」
アクリル酸亜鉛：日本蒸留工業社製
有機過酸化物：日油社製「パーヘキサＣ−４０」、１，１−ビス（ｔ−ブチルペルオキシ）シクロヘキサンを無機充填剤で４０％に希釈、１５５℃の半減期が約５０ｓｅｃ
老化防止剤：大内新興化学工業社製「ノクラック２００」、２，６−ジ−ｔ−ブチル−４−メチルフェノール
酸化亜鉛：堺化学工業社製
硫酸バリウム：堺化学工業株式会社「沈降性硫酸バリウム１００」
【０１０２】
更に、上記で形成した包囲層の周囲に、表２に示した配合の樹脂材料（Ｎｏ．１）を用いて射出成形法により中間層を形成した。そして、表２のＮｏ．２に示した各原料（単位：質量部）を二軸スクリュー型押出機により窒素ガス雰囲気下で混練りし、カバー形成用の樹脂材料を得た。この樹脂材料は、長さ３ｍｍ、直径１〜２ｍｍのペレット状であった。上記で形成した中間層の周囲に、上記ペレット状の樹脂材料（Ｎｏ．２）を用いて射出成形法によりカバーを形成し、ソリッドコアに包囲層、中間層及びカバーを被覆した４層構造のマルチピースソリッドゴルフボールを得た。この際、全ての実施例のボールのカバー表面には、図２に示した態様のディンプルが形成された。このディンプルの詳細については表３に示した。また、作製したボールの詳細については表４に示した。
【０１０３】
【表２】
2015020063.tif 000004
【０１０４】
表２に記載した材料の詳細は下記の通りである。
ハイミラン１６０５、１７０６、１５５７：三井デュポンポリケミカル社製のアイオノマー樹脂
パンデックスＴ−８２９０、Ｔ−８２８３：ＤＩＣ  Ｂａｙｅｒ  Ｐｏｌｙｍｅｒ社製のＭＤＩ−ＰＴＭＧタイプ熱可塑性ポリウレタン
酸化チタン：石原産業社製「タイペークＲ６８０」
ポリエチレンワックス：三洋化成社製「サンワックス１６１Ｐ」
イソシアネート化合物：４，４'−ジフェニルメタンジイソシアネート
【０１０５】
【表３】
2015020063.tif 000005
【０１０６】
ディンプルの定義
直径：ディンプルの縁に囲まれた平面の直径
深さ：ディンプルの縁に囲まれた平面からのディンプルの最大深さ
Ｖ0 ：ディンプルの縁に囲まれた平面下のディンプルの空間体積を、前記平面を底面とし、かつこの底面からのディンプルの最大深さを高さとする円柱体積で除した値
ＳＲ：ディンプルの縁に囲まれた平面で定義されるディンプル面積の合計が、ボール表面にディンプルが存在しないと仮定した仮想球の表面積に占める比率
ＶＲ：ディンプルの縁に囲まれた平面から下方に形成されるディンプル空間体積の合計が、ボール表面にディンプルが存在しないと仮定した仮想球の体積に占める比率
【０１０７】
得られたゴルフボールについて、下記の物性を調べた。また、下記方法で飛び試験を行い、打感も評価した。その結果を表４に示す。
【０１０８】
（１）コアのたわみ量（ｍｍ）
コアを硬板の上に置き、初期荷重９８Ｎ（１０ｋｇｆ）を負荷した状態から終荷重１２７５Ｎ（１３０ｋｇｆ）に負荷したときまでのたわみ量を計測した。
上記のたわみ量は、いずれも２３℃に温調した後の測定値である。
（２）コアの中心硬度（ショアＤ硬度）
コアを半分に（中心を通るように）切断して得た断面の中心にＡＳＴＭ  Ｄ２２４０−９５規格に準拠したタイプＤデュロメータの針を垂直に押し当てて測定した。
上記の硬度は、いずれも２３℃に温調した後の測定値である。また、表４には当該中心硬度のＪＩＳ−Ｃ硬度（ＪＩＳ  Ｋ  ６３０１準拠）換算値も併記した。
（３）コア、包囲層、中間層及びカバーの表面硬度（ショアＤ硬度）
測定対象となる層が形成された段階の中間製品又はボールの表面に対してＡＳＴＭ  Ｄ２２４０−９５規格に準拠したタイプＤデュロメータの針を垂直になるように押し当てて測定した。なお、ボール（カバー）の表面硬度は、ボール表面においてディンプルが形成されない陸部における測定値である。
上記の硬度は、いずれも２３℃に温調した後の測定値である。また、表４には当該表面硬度のＪＩＳ−Ｃ硬度（ＪＩＳ  Ｋ  ６３０１準拠）換算値も併記した。
（４）中間層の材料硬度（ショアＤ硬度）
中間層形成用材料を厚さ２ｍｍのシート状に成形し、２３℃で２週間保存後、厚さ６ｍｍ以上になるように重ねて、ＡＳＴＭ  Ｄ２２４０−９５規格に準拠したタイプＤデュロメータを用いて測定した。また、表４には当該材料硬度のＪＩＳ−Ｃ硬度（ＪＩＳ  Ｋ  ６３０１準拠）換算値も併記した。
（５）カバーの材料硬度（ショアＤ硬度）
カバー形成用材料を射出成形して得た厚さ２ｍｍのシートに対して１００℃×８時間の条件でアニール処理を施し、更に１週間室温に放置した後にＡＳＴＭ  Ｄ２２４０−９５規格に準拠したタイプＤデュロメータを用いて測定した。また、表４には当該材料硬度のＪＩＳ−Ｃ硬度（ＪＩＳ  Ｋ  ６３０１準拠）換算値も併記した。
（６）飛び性能
ゴルフ打撃ロボットにドライバー（Ｗ＃１）を取り付けて、ヘッドスピード（ＨＳ）４５ｍ／ｓで打撃した時のスピン量、キャリー及びトータル飛距離を測定した。クラブはブリヂストンスポーツ社製「ＴｏｕｒＳｔａｇｅ  Ｘ−Ｄｒｉｖｅ  ７０５  ＴＹＰＥ４１５（２０１１モデル）」（ロフト９．５°）を使用した。
（７）アプローチスピン量
ゴルフ打撃ロボットにサンドウェッジ（ＳＷ）を取り付けて、ヘッドスピード（ＨＳ）２０ｍ／ｓで打撃した時のスピン量を測定した。クラブはブリヂストン社製「ＴｏｕｒＳｔａｇｅ  Ｘ−ＷＥＤＧＥ」（ロフト５６°）を使用した。
【０１０９】
【表４】
2015020063.tif 000006
【符号の説明】
【０１１０】
１  コア
２  包囲層
３  中間層
４  カバー
Ｇ  ゴルフボール
Ｄ  ディンプル
【図１】
2015020063.tif 000007
【図２】
2015020063.tif 000008